본원 에서 사용 된 , " 용어 "" 용매 "" 는 관심사 의 중합체 성 화합물 을 실질 적 으로 용해 ", 분산 및 / 또는 가용화 시킬 수 있 는 재료 를 지칭 한다 . 본원 에서 사용 된 , 용어 는 실질 적 으로 체적 당 0 . 1 중량 ％ 초과 의 용해도 를 포함 하 고자 한다 . 용매 는 단일 재료 또는 재료 들 의 혼합물 로 구성 될 수 있 다 . 중합체 성 화합물 의 용해 , 분산 및 / 또는 가용화 를 향상 시키 기 위한 변형 제 ( modifier ) 또는 공 - 용매 가 용매 에 첨가 될 수 있 다 . 용매 의 부류 의 예 는 , 이 들 에 한정 되 는 것 은 아니 지만 , 알콜 , 에테르 , 케톤 , 에스테르 , 알칸 , 할 라이드 또는 이 의 혼합물 을 포함 한다 . 용매 의 예 는 , 이 들 에 한정 되 는 것 은 아니 지만 , 물 , 암모니아 , 디 메틸 술 폭 시드 , 메탄올 , 에탄올 , 이소프로판올 , n - 프로판올 , 메틸렌 클로라이드 , 아세톤 , 에틸 아세테이트 , 테트라 히 드로 푸란 , 에틸 에테르 또는 이 의 혼합물 을 포함 한다 . 특히 펠 렛 또는 분말 형태 의 암모 니 오 메타크릴 레이트 공중 합체 유형 B 의 경우 , 공중 합체 분말 은 메탄올 에 용해 될 수 있 다 . 공중 합체 의 용해 후 , 상기 용액 은 예 를 들 어 부치 ( Buchi ) 모델 290 실험실 규모 분무 건조기 를 사용 하 여 분무 건조 될 수 있 다 . 주입구 온도 는 약 110 ℃ 내지 130 ℃ 일 수 있 고 , 출구 온도 는 약 55 ℃ 내지 70 ℃ 일 수 있 다 . 휘발 성 단량체 는 0 . 1 ppm 미만 의 에틸 아크릴 레이트 및 0 . 1 ppm 미만 의 메틸 메타크릴 레이트 로 감소 된다 .